(57)【要約】  複数の第１の（４）および第２の（２）セグメントを含んでなる糸、（ａ）スライバを、回転をスライバの繊維に与え、部分的に強化された糸を形成するトルクジェット（１４）を通過させる工程と、（ｂ）部分的に強化された糸をインターレースジェット（１６）を通過させて、強化された糸を形成する工程とを含んでなる、そのような糸を紡績するための方法、ならびにこの方法を行うための装置。
2007525606.tif 000002
【特許請求の範囲】
【請求項１】
（ａ）スライバを、回転をスライバの繊維に与え、部分的に強化された糸を形成するトルクジェットを通過させる工程と、（ｂ）部分的に強化された糸をインターレースジェットを通過させて、強化された糸を形成する工程とを含んでなる、糸を紡績するための方法。
【請求項２】
強化された糸を、第１のトルクジェットの回転の方向と同じ回転の方向を有する第２のトルクジェットを通過させる工程をさらに含んでなる請求項１に記載の方法。
【請求項３】
トルクジェットが前進空気流を有する請求項１に記載の方法。
【請求項４】
トルクジェットの一方または両方が前進空気流を有する請求項２に記載の方法。
【請求項５】
部分的に強化された糸をインターレースジェットを通過させる前に、部分的に強化された糸を湿潤する工程をさらに含んでなる請求項１に記載の方法。
【請求項６】
部分的に強化された糸が水で湿潤される請求項５に記載の方法。
【請求項７】
部分的に強化された糸が、インターレースジェット中に通過されるとき、仮撚りを含む請求項１に記載の方法。
【請求項８】
繊維を繊維の束の表面の周りに巻付ける工程を含んでなる請求項１に記載の方法。
【請求項９】
スライバが、ステープル繊維と、連続フィラメントとを含んでなる請求項１に記載の方法。
【請求項１０】
スライバから糸を紡績するための装置であって、（ａ）スライバを、仮撚りを有する部分的に強化された糸に形成するトルクジェットと、（ｂ）トルクジェットから下流の、ある距離に位置決めされたインターレースジェットであって、部分的に強化された糸が、インターレースジェット中に受けられるとき、仮撚りを維持する、インターレースジェットとを含んでなる装置。
【請求項１１】
トルクジェットが前進空気流を有する請求項１０に記載の装置。
【請求項１２】
第１のトルクジェットの回転の方向と同じ回転の方向を有する第２のトルクジェットをさらに含んでなる請求項１０に記載の装置。
【請求項１３】
トルクジェットの一方または両方が前進空気流を有する請求項１２に記載の装置。
【請求項１４】
インターレースジェットの前で、そしてトルクジェットの前または後に配置された液体アプリケータをさらに含んでなる請求項１０に記載の装置。
【請求項１５】
スライバを製造するための伸張破断装置をさらに含んでなる請求項１０に記載の装置。
【請求項１６】
複数の第１および第２のセグメントを含んでなる糸であって、（ａ）各第１のセグメントが、実質的に平行に整列した不連続繊維の長手方向によく整った束を含んでなり、長手方向によく整った束が、束の周りを通過する少なくとも１つの表面繊維で、巻付き繊維の巻き間の距離が巻付き繊維の断面の最大寸法の約１００倍未満であるような頻度で巻付けられ、（ｂ）各第２のセグメントが、不連続繊維の束を含んでなり、不連続繊維の束が、表面繊維で巻付けられないか、束の周りを通過する表面繊維で、巻付き繊維の巻き間の距離が巻付き繊維の断面の最大寸法の約１００倍以上であるような頻度で巻付けられる、糸。
【請求項１７】
複数の第１および第２のセグメントを含んでなる糸であって、（ａ）各第１のセグメントが、（ｉ）実質的に平行に整列した不連続繊維の長手方向によく整った束と、（ｉｉ）その束の表面の周りに巻付く１つもしくはそれ以上の繊維とを含んでなり、（ｂ）各第２のセグメントが、１つもしくはそれ以上のノットを含んでなり、該糸のある長さにおいて、合計された第１のセグメントの長さが、糸の長さの５０パーセントを超えて構成し、合計された第２のセグメントの長さが、糸の長さの５０パーセント未満を構成する、糸。
【請求項１８】
いずれか一方または両方のセグメントが、突出する繊維端部を有する請求項１６および１７に記載の糸。
【請求項１９】
ステープル繊維を含んでなる請求項１６および１７に記載の糸。
【請求項２０】
連続フィラメントをさらに含んでなる請求項１６および１７に記載の糸。
【請求項２１】
ナイロン、ポリエステル、アラミド（たとえばｍ−またはｐ−フェニレンジアミンおよびテレフタロイルクロリドから誘導されるポリマー）、フルオロポリマー、アセテートポリマーまたはコポリマー、アクリルポリマーまたはコポリマー、ポリアセタール、アクリレートポリマーまたはコポリマー、ポリアクリロニトリル、セルロースポリマー、オレフィンポリマーまたはコポリマー（エチレンポリマーまたはコポリマー、またはプロピレンポリマーまたはコポリマーなど）、ポリイミド、スチレンポリマーまたはコポリマー（たとえば、スチレン／アクリロニトリルを含む）、エーテル／エステルコポリマー、アミドとエーテルおよび／またはエステルとのコポリマー、ポリ塩化ビニルまたはポリビニルアルコールなどのビニルポリマー、およびポリイミドよりなる群から選択される１つもしくはそれ以上の材料から準備される請求項１６および１７に記載の糸。
【発明の詳細な説明】
【関連出願の相互参照】
【０００１】
本出願は、２００５年２月２７日に出願された米国仮特許出願第６０／５４８，４３２号明細書の利益を請求し、この出願を、あらゆる目的のため、その全体を本明細書の一部として援用する。
【技術分野】
【０００２】
本発明は、紡績糸、ならびにその製造のための方法および装置に関する。
【背景技術】
【０００３】
合成または天然ステープル繊維から構成されたものである紡績糸は、糸の表面から突出する繊維端部を所有する糸と容易に認められる。それらは、さらに、構造中で撚られているか縛られていると認められる。典型的にはリング紡績によって製造される撚られた糸は、トルクまたは撚り強さ（ｌｉｖｅｌｉｎｅｓｓ）を所有する。撚り強さを有する撚られた糸は、両方の端部で保持されると、自発的にそれ自体の周りをカールする。糸の綿密な検査は、繊維が螺旋パターンでともに保持される。
【０００４】
縛られた糸は、撚り強さがなく、かつオープンエンドロータ紡績または空気ジェット紡績によって典型的には製造される糸と認められる。これらの糸の綿密な検査は、束の表面の周りを巻く繊維で巻付けられた、実質的に平行に整列した繊維の長手方向によく整った束を示す。
【０００５】
表面巻付き繊維の配向は、縛られたオープンエンド糸および縛られた空気ジェット紡績糸について異なる。空気ジェット紡績糸は、典型的には、大部分、実質的に平行な繊維の束の周りに１つの方向に螺旋状に巻付けられた巻付き繊維を所有する。オープンエンド紡績糸の巻付き繊維は、よりランダムである傾向があり、巻付きの方向および角度は、異なった繊維について異なる。糸の縛られていないセグメントは、表面巻付き繊維を有さないか、せいぜい、わずかな数の表面巻付き繊維を有する。
【０００６】
空気ジェット紡績糸を製造する広く受入れられた方法は、仮撚りを対向する方向に糸にかける、直列の１対のトルクジェットを使用する。スライバが、強化のため空気ジェットの本体の円筒形糸空洞内に進んで、糸を形成する。トルクジェットは、糸空洞に突当たる空気入口穴を、空気入口穴の軸と糸空洞の中心線との間にずれがあるように設ける。このずれのため、空気入口穴からの空気は接線方向に糸に衝突し、トルクを糸に与える。仮撚りは、上述されたトルクジェットなどの撚りジェットの入口側で糸またはスライバに与えられた一時的な撚りである。
【０００７】
連続フィラメント糸は、糸の表面から突出する繊維端部の不在によって容易に認められる。連続フィラメント糸の、多くの一般的な構造の１つが、インターレースされた（ｉｎｔｅｒｌａｃｅｄ）糸である。これらの糸は、ループ状または巻付き繊維によってともに保持されない平行なフィラメントのオープンセグメントによって分離された、緊密なノード、またはインターレースポイントの、繰返しパターンについて認められる。典型的なインターレースポイントは、図２に示されているように、繊維が、もつれるか、ランダムに絡まるか、ともに組み合わされた（ｌａｃｅｄ）、ノットなどの構造を形成する繊維のランダムな絡まりによって特徴づけられる。インターレースポイントおよびオープンセグメントの緊密さおよび間隔は、多くの設計のインターレースジェットを使用して製造される多くのバリエーションの主題である。典型的には、また、磨耗技術で後処理されない限り、インターレースされた糸の表面から突出する繊維端部がない。連続フィラメント糸の空気ジェットテクスチャー加工（ｔｅｘｔｕｒｉｚｉｎｇ）のプロセスは、糸がインターレースジェットに入る前、糸を湿潤することによって大きく向上される。計量スロットアプリケータ、重力供給スロットアプリケータ、およびスプレーデバイスなどの多くのデバイスが、湿潤機能を与えるために存在する。しかし、この方法は、紡績糸の製造において現在知られても実施されてもいない。
【発明の開示】
【発明が解決しようとする課題】
【０００８】
インターレースされた連続フィラメント糸の伸び特性およびテナシティ特性と同様であるが、従来の紡績設備によって製造された紡績糸の伸び特性およびテナシティ特性を超える伸び特性およびテナシティ特性を有する糸を製造する必要が残り、その必要を、本発明の方法、装置、および糸によって対処する。
【課題を解決するための手段】
【０００９】
本発明の一実施形態は、（ａ）スライバを、回転をスライバの繊維に与え、部分的に強化された糸を形成するトルクジェットを通過させ、（ｂ）部分的に強化された糸をインターレースジェットを通過させて、強化された糸を形成することによって、糸を紡績するための方法である。
【００１０】
本発明の別の実施形態は、スライバから糸を紡績するための装置であって、（ａ）スライバを、仮撚りを有する部分的に強化された糸に形成するトルクジェットと、（ｂ）トルクジェットから下流の、ある距離に位置決めされたインターレースジェットであって、部分的に強化された糸が、インターレースジェット中に受けられるとき、仮撚りを維持する、インターレースジェットとを含む装置である。
【００１１】
本発明のさらなる実施形態は、複数の第１および第２のセグメントを含む糸であって、（ａ）各第１のセグメントが、実質的に平行に整列した不連続繊維の長手方向によく整った束を含んでなり、長手方向によく整った束が、束の周りを通過する少なくとも１つの表面繊維で、巻付き繊維の巻き間の距離が巻付き繊維の断面の最大寸法の約１００倍未満であるような頻度で巻付けられ、（ｂ）各第２のセグメントが、不連続繊維の束を含んでなり、不連続繊維の束が、表面繊維で巻付けられないか、束の周りを通過する表面繊維で、巻付き繊維の巻き間の距離が巻付き繊維の断面の最大寸法の約１００倍以上であるような頻度で巻付けられる、糸である。
【００１２】
本発明のさらに別の実施形態は、複数の第１および第２のセグメントを含む糸であって、（ａ）各第１のセグメントが、（ｉ）実質的に平行に整列した不連続繊維の長手方向によく整った束と、（ｉｉ）その束の表面の周りに巻付く１つもしくはそれ以上の繊維とを含んでなり、（ｂ）各第２のセグメントが、１つもしくはそれ以上のノットを含んでなり、該糸のある長さにおいて、合計された第１のセグメントの長さが、糸の長さの５０パーセントを超えて構成し、合計された第２のセグメントの長さが、糸の長さの５０パーセント未満を構成する、糸である。
【発明を実施するための最良の形態】
【００１３】
本発明は、新規な糸構造、ならびにいくつかまたはすべてが従来の空気ジェット交絡デバイス（ａｉｒ  ｊｅｔ  ｅｎｔａｎｇｌｅｍｅｎｔ  ｄｅｖｉｃｅｓ）であることができる空気ジェット交絡デバイスの新規な組合せの使用によってそれを製造する方法および装置を提供する。
【００１４】
繊維は、織り、編み、編組、フェルト化、および撚りなどのさまざまな方法によって、糸に紡績されるか布に製造することができる、直径または幅の少なくとも１００倍の長さによって特徴づけられた、物質の円筒形単体である。テキスタイル機械上での処理のため、正しい長さ（約１〜８インチなど）の繊維が必要である。ステープル繊維は、そのような目的のための正しい長さを有し、というのは、それが、天然繊維であり、かつ本質的に、有用な長さを有するか、または、それが、正しい長さに切断された不連続長さの連続合成フィラメントであるからである。したがって、連続フィラメントは、不定のまたは極端な長さの繊維とみなすことができ、これは、その、機械長さに切断されていない点で、ステープル繊維と区別される。
【００１５】
糸は、繊維および／またはフィラメントが強化され、したがって十分に混ぜ合わされた形態の、テキスタイル繊維および／またはフィラメントの連続ストランドであり、糸は、布を形成するために、編み、織り、またはそうでなければ撚り合せに適した構造の一体性および単一性を有する。スライバは、繊維が強化されず、したがって、編みまたは織りなどの操作に適した構造の一体性および単一性を有さない、繊維の束であるが、繊維および最終的に糸が準備される一般的な供給原料である。
【００１６】
本発明の方法において、強化されていないステープル繊維のスライバが、仮撚りをスライバのステープル繊維にかけるトルク空気ジェットであることができる第１の空気交絡デバイス内に供給される。スライバのステープル繊維は、約６インチより長い平均繊維長さを有するいかなる天然および／または合成繊維でもあることができる。
【００１７】
トルク空気ジェットから現れる繊維は、部分的に強化された糸を形成し、かつ繊維が実質的に平行である複数の長手方向によく整った束に形成されていることによって特徴づけられる。実質的に平行である状態は、繊維が実際に平行である状態を含む。繊維の束は、束の体積の４０パーセントを超えて、好ましくは６０パーセントを超えて、より好ましくは８０パーセントを超えて、最も好ましくは９０パーセントを超えて、繊維によって占められるように、束の繊維が効率的にかつ比較的密に束ねられるとき、長手方向によく整っている。束の繊維は、束の長手方向の軸と比較して、繊維の９０パーセント未満、好ましくは８０パーセント未満、より好ましくは６０パーセント未満、最も好ましくは４０パーセント未満が、束の軸と３０度以上の角度を形成するセクションを有するとき、実質的に平行である。
【００１８】
次に、部分的に強化された糸は、インターレースジェットなどのさらなる空気交絡デバイスを通過される。好ましい実施形態において、インターレースジェットから現れる強化された糸は、撚りの方向が第１のトルク空気ジェットと同じである付加的なトルクジェットを通過される。ジェットのこの組合せの結果として、糸の帯化された（ｆａｓｃｉｎａｔｅｄ）セグメントにおいて、ステープル繊維のいくつかが、繊維の束が長手方向によく整っており、かつ繊維が実質的に平行である、糸のセグメントにおいて、回転している仮撚りされた繊維の表面の周りに巻付けられる。
【００１９】
トルク空気ジェットのみを通過した糸が図１に示されており、実質的に平行に整列した繊維の長手方向によく整った束があり、束が、束の表面の周りを巻く繊維で巻付けられることがわかり得る。巻付き繊維は、比較的低い頻度で、しかし、巻付き繊維の巻き間の距離が巻付き繊維の断面の最大寸法の約１００倍以上であるように、束の周りを通過する。
【００２０】
トルク空気ジェット、次いでインターレースジェットを通過した糸が、図３に示されている。図３において、糸の縛られたセグメント２において、糸の繊維が、長手方向によく整った束にあり、かつ実質的に平行であり、長手方向によく整った束が、巻付き繊維の巻き間の距離が、巻付き繊維の断面の最大寸法の約１００倍未満、好ましくは約６０倍未満、より好ましくは約３０倍未満、最も好ましくは約１５倍未満であるように、比較的高い頻度で、束の周りを通過する表面繊維で巻付けられることがわかり得る。糸の縛られていないセグメント４も図３に示されている。これらのオープンセグメントにおいて、繊維の束は、長手方向によく整っておらず、かつ膨張されて、束の体積の比較的小さいパーセンテージが繊維から構成されるバルーンを形成している。突出する繊維端部が、糸の縛られたセグメント２および縛られていないセグメント４の両方に存在することができる。
【００２１】
トルク空気ジェット、次いでインターレースジェット、次いで第２のトルクジェットを通過した糸が、図４および図５に示されており、図５の糸を製造するために使用される第２のトルクジェットは、前進（ｆｏｒｗａｒｄｉｎｇ）トルクジェットである。縛られたセグメント２および縛られていないセグメント４も、図４および図５にそれぞれ示された糸に見ることができる。
【００２２】
本発明の糸は、主として不連続ステープル繊維から構成され、かつ突出する繊維端部および帯化された（ｆａｓｃｉｎａｔｅｄ）セグメントの両方を所有する。縛られたセグメントの注意深い検査が、それらが、一般に、連続フィラメント糸に典型的には見出される繊維のランダムに絡まった束ではなく、空気ジェット紡績糸に見出されるものに非常に似た、表面繊維で巻付けられた実質的に平行な繊維の長手方向によく整った束を有することを示す。典型的には、縛られたセグメントは、長さが、約１〜約４０ｍｍ、または約１〜約３０ｍｍであることができる。縛られたセグメントは、巻付き繊維が存在しない、糸の縛られていないセグメントによって分離され、これらの縛られていないセグメントは、約１ｍｍ〜約１５ｍｍの範囲内の量だけ、インターレースされたセグメントより、長さを、短く、等しく、またはより長くすることができる。縛られたセグメントの長さおよび間隔は、紡績装置内の空気ジェットの間隔に従って、およびジェットに与えられる量の空気圧力に従って、修正することができる。より大きい量の空気圧力が、選択された量の撚りを、より低い曲げ弾性率を有するポリマーより高い曲げ弾性率を有するポリマーから準備された繊維に与えるために必要であり、繊維がより高い速度で走行しているとき、繊維がより低い速度で走行しているときより大きい量の空気圧力が、選択された量の撚りを与えるために必要である。
【００２３】
本発明の一実施形態は、たとえば、複数の第１および第２のセグメントを含む糸であって、（ａ）各第１のセグメントが、実質的に平行に整列した不連続繊維の長手方向によく整った束を含んでなり、長手方向によく整った束が、束の周りを通過する少なくとも１つの表面繊維で、巻付き繊維の巻き間の距離が巻付き繊維の断面の最大寸法の約１００倍未満であるような頻度で巻付けられ、（ｂ）各第２のセグメントが、不連続繊維の束を含んでなり、不連続繊維の束が、表面繊維で巻付けられないか、束の周りを通過する表面繊維で、巻付き繊維の巻き間の距離が巻付き繊維の断面の最大寸法の約１００倍以上であるような頻度で巻付けられる、糸であることができる。第１および第２のセグメントは、糸の長さに沿って、交互するか、ランダムに散在することができる。好ましい実施形態において、該糸のある長さにおいて、合計された第１のセグメントの長さは、糸の長さの５０パーセントを超える、好ましくは６０パーセントを超える、より好ましくは８０パーセントを超える、最も好ましくは９０パーセントを超えることができ、合計された第２のセグメントの長さは、糸の長さの５０パーセント未満、好ましくは４０パーセント未満、より好ましくは２０パーセント未満、最も好ましくは１０パーセント未満であることができる。
【００２４】
本発明の方法および装置が、図２に示されているような、それにより製造された糸のノットの発生を低減するので、本発明のさらなる代替実施形態は、複数の第１および第２のセグメントを含む糸であって、（ａ）各第１のセグメントが、（ｉ）実質的に平行に整列した不連続繊維の長手方向によく整った束と、（ｉｉ）その束の表面の周りに巻付く１つもしくはそれ以上の繊維とを含んでなり、（ｂ）各第２のセグメントが、１つもしくはそれ以上のノットを含んでなり、該糸のある長さにおいて、合計された第１のセグメントの長さが、糸の長さの５０パーセントを超えて、好ましくは６０パーセントを超えて、より好ましくは８０パーセントを超えて、最も好ましくは９０パーセントを超えて構成し、合計された第２のセグメントの長さが、糸の長さの５０パーセント未満、好ましくは４０パーセント未満、より好ましくは２０パーセント未満、最も好ましくは１０パーセント未満を構成する、糸である。
【００２５】
本発明の糸は、また、上述されたような不連続ステープル繊維に加えて、いくつかの連続フィラメント繊維を含むことができる。強化された糸の特徴は、連続フィラメントを組入れることによってひどく影響されない。連続フィラメント繊維は、糸の繊維の約５０重量％までの量で、好ましくは約５〜約３０重量％の量で、より好ましくは約１０〜約２５重量％の量で使用することができる。
【００２６】
本発明の糸は、ナイロン、ポリエステル、アラミド（たとえばｍ−またはｐ−フェニレンジアミンおよびテレフタロイルクロリドから誘導されるポリマー）、フルオロポリマー、アセテートポリマーまたはコポリマー、アクリルポリマーまたはコポリマー、ポリアセタール、アクリレートポリマーまたはコポリマー、ポリアクリロニトリル、セルロースポリマー、オレフィンポリマーまたはコポリマー（エチレンポリマーまたはコポリマー、またはプロピレンポリマーまたはコポリマーなど）、ポリイミド、スチレン（ｓｔｙｒｅｎｉｃ）ポリマーまたはコポリマー（たとえば、スチレン／アクリロニトリルを含む）、エーテル／エステルコポリマー、アミドとエーテルおよび／またはエステルとのコポリマー、ポリ塩化ビニルまたはポリビニルアルコールなどのビニルポリマー、およびポリイミド、ならびにそれらのいずれか２つもしくはそれ以上の混合物よりなる群から選択される材料から準備された繊維から製造することができる。繊維の好ましい選択は、それが延伸されるべき場合、たとえば、ナイロン、ポリエステル、オレフィンポリマーまたはコポリマー（エチレンポリマーまたはコポリマー、またはプロピレンポリマーまたはコポリマーなど）、エーテル／エステルコポリマー、アクリルポリマーまたはコポリマー、ポリアセタール、ポリ塩化ビニル、およびそれらのいずれか２つもしくはそれ以上の混合物を含むことができる。
【００２７】
連続フィラメントが、不連続繊維に加えて、本発明の糸を準備するために使用される場合、それらは、ナイロン、ポリエステル、アラミド（たとえばｍ−またはｐ−フェニレンジアミンおよびテレフタロイルクロリドから誘導されるポリマー）、フルオロポリマー、アセテートポリマーまたはコポリマー、アクリルポリマーまたはコポリマー、ポリアセタール、アクリレートポリマーまたはコポリマー、ポリアクリロニトリル、セルロースポリマー、オレフィンポリマーまたはコポリマー（エチレンポリマーまたはコポリマー、またはプロピレンポリマーまたはコポリマーなど）、ポリイミド、スチレンポリマーまたはコポリマー（たとえば、スチレン／アクリロニトリルを含む）、エーテル／エステルコポリマー、アミドとエーテルおよび／またはエステルとのコポリマー、ポリ塩化ビニルまたはポリビニルアルコールなどのビニルポリマー、およびポリイミド  ポリウレタン、ポリウレタンのブロックと重合されたエーテルおよび／またはエステルのブロックとを有するコポリマー、またはエラステインよりなる群から選択される材料から準備されたフィラメントであることができる。これらの連続フィラメントは、上述されたような他の材料と、または綿またはウールなどの天然繊維、金属繊維またはワイヤ（鋼または銅など）、ガラス繊維またはセラミック繊維、およびそれらのいずれか２つもしくはそれ以上の混合物と組合せることができる。
【００２８】
好ましい実施形態において、本発明の糸は、アラミド繊維であることができる繊維から準備することができるか、それは、スパンデックスタイプ繊維、または２ＧＴ（テレフタル酸でエステル化された（ｅｓｔｒｉｆｉｅｄ）１，２−エタンジオール（またはエチレングリコール））または３ＧＴ（１，３−プロパンジオール（または１，３プロピレングリコール）−３ＧＴ（テレフタル酸でエステル化された（ｅｓｔｒｉｆｉｅｄ））ポリエステル繊維などの、高弾性を有するフィラメントであることができる。好ましいスパンデックスタイプ繊維は、約１００％を超える破断伸び（ｅｌｏｎｇａｔｉｏｎ  ｔｏ  ｂｒｅａｋ）、および約５０％の伸長からの少なくとも３０％の弾性回復を有する弾性フィラメントを有するものである。これは、たとえば、ポリウレタンのブロックと重合されたエーテルおよび／またはエステルのブロックとを有するコポリマーであることができる。上述されたような繊維を、好ましくは、ナイロン、ポリエステル、アラミド、フルオロポリマー、またはノーメックス（Ｎｏｍｅｘ）（登録商標）（イソフタリルクロリド、メチペニレン（ｍｅｔｈｐｅｎｙｌｅｎｅ）ジアミンの原料を有する繊維および紙のブランド名）などのポリマーを含む他の繊維に加えることができる。１つの製品において、ケブラー（Ｋｅｖｌａｒ）（登録商標）アラミド連続フィラメント繊維がポリエステルと組合されており、別の製品において、ライクラ（Ｌｙｃｒａ）（登録商標）弾性連続フィラメント繊維がポリエステルと組合されている。
【００２９】
本発明の糸は、糸に対向する方向に仮撚りを与える２つのトルクジェットの従来の空気ジェット紡績システムによって等価なスライバから紡績された糸と比較すると、優れた強度、優れた強度可変性、および良好なマス均一性（ｍａｓｓ  ｕｎｉｆｏｒｍｉｔｙ）を示す。
【００３０】
本発明の方法の操作は、ステープル繊維のスライバで始まる。スライバは、既知のタイプのカーディング工程およびまっすぐにする（ｓｔｒａｉｇｈｔｅｎｉｎｇ）工程によって製造された天然繊維であることができるか、米国特許第４，０８０，７８８号明細書、または２００１年１１月２１日に出願された米国特許出願第０９／９７９，８０８号明細書に開示されたようなプロセスによって伸張破断合成フィラメントによって製造することができ、これらの各々を、あらゆる目的のため、その全体を本明細書の一部として援用する。伸張破断プロセスにおいて、連続フィラメントは、第２のものが第１のものより速い速度で走行している２組のローラ間でフィラメントを把持することによって、伸張され、最終的に、混ぜ合わされて繊維および最終的に糸にされるのに有用なセクションに破断される。
【００３１】
スライバのステープル繊維は、一定の切断長さであるのではなく、ある範囲の長さを有する。平均繊維長さは、長いステープル繊維として一般に知られているそれらの繊維の長さに等しいかより長い。本発明の方法での使用に適したステープル繊維の平均長さは、約６インチ以上である。
【００３２】
スライバは、本発明の紡績装置を含む紡績機内に直接供給される。本発明の紡績装置の構成要素の配列の図が図６に示されている。図６において、装置が、第１の対の移動ロール１０と、第２の対の移動ロール１２と、第１のトルクジェット１４と、インターレースジェット１６と、任意の第２のトルクジェット１８とを含むことがわかり得る。糸移動の方向は矢印で示され、矢印は下流を指し示す。スライバは第１の組の移動ロール１０に入る。第１および第２の対の移動ロール１０、１２の速度は、変わることができ、第２の対のロール１２と第１の対のロール１０との速度比を約０．８〜約１．１の間で変えることによって、スライバは、過剰に供給されるか、等しく供給されるか、不十分に供給される。繊維を強化する、空気ジェット１４、１６、および任意のジェット１８は、典型的には、ロール間のゾーンに配置される。
【００３３】
スライバは、第１の対のロール１０に入り、トルクジェット１４に進む。トルクジェット１４によってスライバに与えられた仮撚りは、ジェット１４から上流に延びる。糸は、インターレースジェット１６の通過後、完全に形成され、その時点で仮撚りおよび表面巻付きの両方を所有する。第２の任意のトルクジェットが使用される場合、それは、たとえば、第１のトルクジェット１４と同じ空気方向を有することができる。糸が第２の組のローラ１２に達する前、仮撚りは糸から出る。糸が第２の組のローラ１２を出た後、それは、強化され、巻きの準備ができている。
【００３４】
この装置において、インターレースジェットはトルクジェットから下流で、ある距離に位置決めされ、部分的に強化された糸は、インターレースジェット中に受けられるとき、仮撚りを維持する。この距離の長さはシステムごとに定められ、たとえば、繊維の速度および繊維の重量を含むさまざまな要因である。糸が準備されている繊維がより高い速度で走行されているとき、インターレースジェットはトルクジェットにより近くなければならず、というのは、トルクジェットが仮撚りを部分的に強化された糸に与えるための同じだけの時間がないからである。より重い繊維が、糸を準備するために使用されているとき、インターレースジェットは、再び、トルクジェットにより近い必要があり、というのは、仮撚りをより重い糸に与えることがより困難であるからである。部分的に強化された糸において、それがインターレースジェット中に通過されるとき、できるだけ多くの仮撚りを維持することが望ましく、というのは、それは、インターレースジェットから、表面繊維の良好な巻付きを有する糸を得る傾向を増加させ、かつ表面巻付きの代わりにノットを含む糸を得る傾向を低減するからである。
【００３５】
１つの代替実施形態において、スライバ、または部分的に強化された糸は、インターレースジェットを通過される前、湿潤デバイス２０を通過される。湿潤デバイスは、トルクジェット（またはそれらが２つもしくはそれ以上である場合第１のトルクジェット）と、インターレースジェット、または（第１の）トルクジェットから上流との間に配置することができる。湿潤デバイスは、たとえば、計量スロットアプリケータ、重力供給スロットアプリケータ、またはスプレーデバイスなどの、この目的のための空気ジェットテクスチャー加工での使用のために知られているデバイスのいずれかであることができる。湿潤液体は、水または繊維仕上げ剤であることができる。
【００３６】
インターレースジェットは、典型的には、糸空洞に入る１つもしくはそれ以上の空気衝突入口を有する。入口を出て糸空洞内に入る空気の流れは、糸を交絡させるのに役立つ乱流を作る。適切なインターレースジェットの設計が、あらゆる目的のため、その全体を本明細書の一部として援用する米国特許第６，０５２，８７８号明細書に記載されているが、他の従来のインターレースジェットも使用することができる。インターレースジェットは、また、空気流への、前進流、すなわち、吸引流を有することができる。
【００３７】
空気トルクジェットの一方または両方が、ジェットの糸空洞内の空気渦への、前進流、すなわち、吸引流を有することができる。これは、ジェット糸空洞を通る空気流が糸移動と同じ方向であるように、空気入口の角度をつけることによって達成することができる。また、糸空洞の入口直径と出口直径との比は、糸空洞からの空気流が、ジェットを通る糸の移動と同じ方向であるようなサイズにすることができる。典型的なトルクジェットが、ＥＰ  ５３２，４５８号明細書およびＥＰ  ８１１，７１１号明細書に記載されており、これらの各々を、あらゆる目的のため、その全体を本明細書の一部として援用する。典型的なトルクジェットにおいて、たとえば、糸を、糸経路に沿って、ノズル本体内のダクトを通って前進させ、糸経路が流体流に対して中心に配置された状態で、流体流をダクト内に糸経路の横断方向に向けて、フィラメントを混ぜ合わせ、同時に、流体流を向けて糸（ｙａｍ）経路の周りを旋回させて、残りのトルクを低減することによって、仮撚りされたテキスタイル糸の繊維が混ぜ合わされて、それらの凝集を増加させ、糸の残りのトルクが低減される。これは、２つの流体流を、対向した重なる方向に、しかし、互いに対してずれて向けることによって、または、流体流を、平面であり、かつ流体流の方向に垂直からダクトの横方向に傾けられた、ダクトのベース表面の方に向けることによって達成される。糸通し（ｙａｒｎ  ｔｈｒｅａｄｉｎｇ）スロットが、本体の長手方向に延在し、かつ、ダクト、および本体の外部と連通する。スロットは、ダクトと本体の外部における拡大入口との間で湾曲したプロファイルを有する。
【００３８】
本発明の有利な効果は、以下で説明されるように、一連の実施例によって実証される。実施例が基く、本発明の実施形態は、例示にすぎず、本発明の範囲を限定しない。実施例の意味は、本発明のこれらの実施形態から得られた結果を、本発明の際立った特徴を所有しないので照合された実験として役立つように設計された特定の配合物配列から得られた結果と比較することによって、よりよく理解される。
【実施例】
【００３９】
実施例１
ステープル繊維のスライバを、２５５デニールおよび各端部における２００の繊維のポリエステルマイクロファイバー部分延伸糸（「ＰＯＹ」）の３の端部を延伸し伸張破断することによって作った。ＰＯＹを、次の速度比でデバイスを通過させた。
−延伸ゾーン速度比  ２：１
−伸張破断速度比  ３：１
【００４０】
ＰＯＹの入来速度は１分あたり４４ヤードであった。
【００４１】
次に、スライバを、０．９７：１の速度比で、糸強化ゾーン内に直接供給した。１つのＳ方向トルクジェット、次いでインターレースジェット、次いで別のＳ方向トルクジェットが、強化ゾーン内にあった。ジェットに供給された空気圧力は、それぞれ、４０ｐｓｉ、１１０ｐｓｉ、および３０ｐｓｉであった。
【００４２】
結果として生じる強化された糸は１３１デニールであった。機械からの出口速度は１分あたり２５６ヤードであった。
【００４３】
マス均一性を、ウスター（Ｕｓｔｅｒ）ＵＴ−３デバイスを使用して標準方法によってオフラインで測定した。糸のマス均一性は１１．００であった。
【００４４】
糸伸びおよびテナシティを、５００の破断（ｂｒｅａｋｓ）に設定されたウスター・テンソジェット（Ｕｓｔｅｒ  Ｔｅｎｓｏｊｅｔ）デバイスを使用して標準方法によってオフラインで測定した。結果として生じる特性は、次の通りであった。
平均伸び：          ７．８８％
伸びのＣＶ％：      ９．０１％
最大伸び：          ９．９８％
最小伸び：          ５．２３％
平均テナシティ：    ３７．１９ｃＮ／ｔｅｘ
テナシティのＣＶ％：１１．６５％
最大テナシティ：    ５０．１６ｃＮ／ｔｅｘ
最小テナシティ：    ２２．２３ｃＮ／ｔｅｘ
【００４５】
次の実施例を、外観および糸構造の差について目視検査した。２０インチの長さの糸をランダムに選択し、インターレースされたセグメントの数、ならびに縛られたセグメントおよび縛られていない（すなわち、巻付けられていない）セグメントの両方のサイズについて検査した。
【００４６】
実施例２
ステープル繊維のスライバを、２５５デニールおよび各端部における２００の繊維のポリエステルマイクロファイバーＰＯＹの３の端部を延伸し伸張破断することによって作った。ＰＯＹを、次の速度比でデバイスを通過させた。
−延伸ゾーン速度比  ２：１
−伸張破断速度比  ３：１
【００４７】
ＰＯＹの入来速度は１分あたり１０ヤードであった。
【００４８】
次に、スライバを、０．８０：１の速度比で、糸強化ゾーン内に直接供給した。１つの前進トルクジェット、次いで米国特許第６０５２８７８号明細書に記載されたタイプのインターレースジェットが、強化ゾーン内にあった。両方のジェットに供給された空気圧力は１１０ｐｓｉであった。
【００４９】
結果として生じる強化された糸は１５９デニールであった。機械からの出口速度は１分あたり４８ヤードであった。
【００５０】
２０インチの長さの糸において、糸軸に対して螺旋状に巻付けられた繊維で縛られた平行な繊維から主として構成された２８のインターレースされたセグメントがあった。縛られた糸セグメントは、長さが、１２ｍｍ〜３７ｍｍであった。縛られていないセグメントは、長さが、３ｍｍ〜１１ｍｍであった。
【００５１】
実施例３
ステープル繊維のスライバを、２５５デニールおよび各端部における２００の繊維のポリエステルマイクロファイバーＰＯＹの３の端部を延伸し伸張破断することによって作った。ＰＯＹを、次の速度比でデバイスを通過させた。
−延伸ゾーン速度比  ２：１
−伸張破断速度比  ３：１
【００５２】
ＰＯＹの入来速度は１分あたり４４ヤードであった。
【００５３】
次に、スライバを、０．８０：１の速度比で、糸強化ゾーン内に直接供給した。１つのトルクジェット、次いで米国特許第６０５２８７８号明細書に記載されたタイプのインターレースジェット、次いで前進トルクジェットが、強化ゾーン内にあった。ジェットに供給された空気圧力は、それぞれ、４０ｐｓｉ、１１０ｐｓｉ、および１１０ｐｓｉであった。
【００５４】
結果として生じる強化された糸は１５９デニールであった。機械からの出口速度は１分あたり２１１ヤードであった。
【００５５】
２０インチの長さの糸において、糸軸に対して螺旋状に巻付けられた繊維で縛られた平行な繊維から主として構成された７４のインターレースされたセグメントがあった。縛られた糸セグメントは、長さが、１ｍｍ〜７ｍｍであった。縛られていないセグメントは、長さが、３ｍｍ〜１３ｍｍであった。
【００５６】
実施例４
実施例１のパラメータに従って、糸を製造した。
【００５７】
２０インチの長さの糸において、糸軸に対して螺旋状に巻付けられた繊維で縛られた平行な繊維から主として構成された６８のインターレースされたセグメントがあった。縛られた糸セグメントは、長さが、１ｍｍ〜８ｍｍであった。縛られていないセグメントは、長さが、１ｍｍ〜８ｍｍであった。
【００５８】
対照Ａ
ステープル繊維のスライバを、２５５デニールおよび各端部における２００の繊維のポリエステルマイクロファイバーＰＯＹの３の端部を延伸し伸張破断することによって作った。ＰＯＹを、次の速度比でデバイスを通過させた。
−延伸ゾーン速度比  ２：１
−伸張破断速度比  ３：１
【００５９】
ＰＯＹの入来速度は１分あたり１８．９ヤードであった。
【００６０】
次に、スライバを、０．９７：１の速度比で、糸強化ゾーン内に直接供給した。１つのＳ方向トルクジェット、次いで空気ジェット紡績において典型的であるようなＺ方向トルクジェットが、強化ゾーン内にあった。ジェットに供給された空気圧力は、それぞれ、５５ｐｓｉおよび７０ｐｓｉであった。
【００６１】
結果として生じる強化された糸は１３１デニールであった。機械からの出口速度は１分あたり１１０ヤードであった。
【００６２】
マス均一性を、ウスターＵＴ−３デバイスを使用して標準方法によってオフラインで測定した。糸のマス均一性は１０．２１であった。
【００６３】
糸伸びおよびテナシティを、５００の破断に設定されたウスター・テンソジェットデバイスを使用して標準方法によってオフラインで測定した。結果として生じる特性は、次の通りであった。
平均伸び：          ６．５１％
伸びのＣＶ％：      １１．００％
最大伸び：          ８．４４％
最小伸び：          ３．３７％
平均テナシティ：    ２８．８２ｃＮ／ｔｅｘ
テナシティのＣＶ％：３０．４２％
最大テナシティ：    ５４．１７ｃＮ／ｔｅｘ
最小テナシティ：    ７．５３ｃＮ／ｔｅｘ
【００６４】
次の照合された配合物を、外観および糸構造の差について目視検査した。２０インチの長さの糸をランダムに選択し、インターレースされたセグメントの数、ならびに縛られたセグメントおよび縛られていないセグメントの両方のサイズについて検査した。
【００６５】
対照Ｂ
ステープル繊維のスライバを、２５５デニールおよび各端部における２００の繊維のポリエステルマイクロファイバーＰＯＹの３の端部を延伸し伸張破断することによって作った。ＰＯＹを、次の速度比でデバイスを通過させた。
−延伸ゾーン速度比  ２：１
−伸張破断速度比  ３：１
【００６６】
ＰＯＹの入来速度は１分あたり２１．９ヤードであった。
【００６７】
次に、スライバを、０．８０：１の速度比で、糸強化ゾーン内に直接供給した。米国特許第６，０５２，８７８号明細書に記載されたタイプの１つのインターレースジェットが、強化ゾーン内にあった。ジェットに供給された空気圧力は１１０ｐｓｉであった。
【００６８】
結果として生じる強化された糸は１５９デニールであった。機械からの出口速度は１分あたり１０５ヤードであった。
【００６９】
２０インチの長さの糸において、糸軸に対して垂直に巻付けられた繊維で縛られた平行な繊維から主として構成された６０のインターレースされたセグメントがあった。縛られた糸セグメントは、長さが、１ｍｍ〜１７ｍｍであった。縛られていないセグメントは、長さが、２ｍｍ〜７ｍｍであった。
【００７０】
本発明の主題が、特定の構成要素または特徴を含んでなる、含む、含有する、または有すると陳述または説明される場合、陳述または説明がそれと反対に明確に規定しない限り、明確に陳述または説明されたもの以外の１つもしくはそれ以上の構成要素または特徴が、その中に存在してもよいことが理解されるべきである。しかし、代替実施形態において、本発明の主題は、特定の構成要素または特徴から本質的になると陳述または説明してもよく、この実施形態において、動作の原理または本発明の際立った特徴を実質的に変更する構成要素または特徴がその中に存在しない。さらなる代替実施形態において、本発明の主題は、特定の構成要素または特徴からなると陳述または説明してもよく、この実施形態において、不純物または付随する特徴以外の構成要素または特徴がその中に存在しない。
【００７１】
本発明の主題における構成要素または特徴の存在の陳述または説明に対して不定冠詞「ａ」または「ａｎ」が使用される場合、陳述または説明がそれと反対に明確に規定しない限り、そのような不定冠詞の使用が、本発明における構成要素または特徴の存在を数で１に限定しないことが理解されるべきである。
【図面の簡単な説明】
【００７２】
【図１】第１のトルクジェット、次いで反対方向の第２のトルクジェットのみの通過によって準備された糸の図である。
【図２】インターレースジェットのみの通過によって準備された糸の図である。
【図３】トルクジェット、次いでインターレースジェットの通過によって準備された糸の図である。
【図４】トルクジェット、次いでインターレースジェット、次いで第２のトルクジェットの通過によって準備された糸の図である。
【図５】トルクジェット、次いでインターレースジェット、次いで前進トルクジェットの通過によって準備された糸の図である。
【図６】本発明の紡績装置の構成要素の配列の図である。
【図１】
2007525606.tif 000003
【図２】
2007525606.tif 000004
【図３】
2007525606.tif 000005
【図４】
2007525606.tif 000006
【図５】
2007525606.tif 000007
【図６】
2007525606.tif 000008
【国際調査報告】
2007525606.tif 000009
2007525606.tif 000010
2007525606.tif 000011